(57)【要約】      （修正有）【課題】効率よく電流を取り出すことのできる新規構造の光電変換用増感色素、該光電変換用増感色素を用いた、光電変換効率が高く、かつ光照射を長時間続けても高い光電変換効率を維持することができる光電変換素子ならびに色素増感太陽電池を提供する。【解決手段】下記一般式（１）で表される光電変換用増感色素。2012214738.tif 000065（一般式（１）において、Ｒ１〜Ｒ８はアルキル基等を、Ｚは飽和炭化水素環等を表す。ｎ、ｐ、ｑは１〜３の整数であり、ｒは０〜２の整数である。）【選択図】なし【特許請求の範囲】
【請求項１】
下記一般式（１）で表される光電変換用増感色素。
【化１】
2012214738.tif 000064
一般式（１）において、Ｒ１、Ｒ２は同一でも異なっていてもよく、置換もしくは無置換のアルキル基、置換もしくは無置換のアリール基または置換もしくは無置換のアミノ基を表す。Ｒ３〜Ｒ６は同一でも異なっていてもよく、水素原子、ハロゲン原子、置換もしくは無置換のアルキル基、置換もしくは無置換のアリール基または置換もしくは無置換のアミノ基を表す。Ｒ３〜Ｒ６が複数個存在する場合（ｎ＝２または３のとき）、それぞれが互いに異なっていてもよく、水素原子、ハロゲン原子、置換もしくは無置換のアルキル基を表す。Ｒ７、Ｒ８は同一でも異なっていてもよく、酸性基、置換もしくは無置換のアルキル基または置換もしくは無置換のアリール基を表す。ただし、Ｒ７とＲ８の少なくとも一方は酸性基であるものとする。Ｒ７が複数個存在する場合（ｒ＝２のとき）、それぞれが互いに異なっていてもよい。Ｚは無置換の飽和炭化水素環または置換もしくは無置換の芳香族環を表す。ｎ、ｐ、ｑは１〜３の整数であり、ｒは０〜２の整数である。
【請求項２】
前記一般式（１）において、Ｚがシクロペンチル環であることを特徴とする請求項１記載の光電変換用増感色素。
【請求項３】
前記一般式（１）において、酸性基がカルボキシル基であることを特徴とする請求項２記載の光電変換用増感色素。
【請求項４】
前記一般式（１）において、Ｒ１、Ｒ２が置換もしくは無置換のアルキル基、Ｒ３〜Ｒ６が水素原子または無置換のアルキル基であることを特徴とする請求項３記載の光電変換用増感色素。
【請求項５】
前記一般式（１）において、ｎ、ｐ、ｑがいずれも１であることを特徴とする請求項４記載の光電変換用増感色素。
【請求項６】
前記一般式（１）において、ｒが０であることを特徴とする請求項５記載の光電変換用増感色素。
【請求項７】
対向電極間に少なくとも半導体層および電解質層が設けられている色素増感型の光電変換素子において、請求項１〜６のいずれか一項に記載の光電変換用増感色素を半導体層に担持させて得られることを特徴とする光電変換素子。
【請求項８】
前記光電変換素子において、４−ｔｅｒｔ−ブチルピリジンが電解質層中に含有されていることを特徴とする、請求項７記載の光電変換素子。
【請求項９】
請求項７または８のいずれか一項に記載の光電変換素子をモジュール化し、所定の電気配線を設けることによって得られることを特徴とする色素増感太陽電池。
【発明の詳細な説明】
【技術分野】
【０００１】
本発明は色素増感型の光電変換素子に用いられる増感色素と、それを用いた光電変換素子ならびに色素増感太陽電池に関する。
【背景技術】
【０００２】
近年、石炭、石油、天然ガス等の化石燃料から生じる二酸化炭素が温室効果ガスとして地球温暖化や、地球温暖化による環境破壊を引き起こしており、さらに人口増加に伴う世界的なエネルギー消費の増大により、地球規模での環境破壊がますます進行することが懸念されている。このような状況において、化石燃料とは異なり枯渇する恐れのない太陽エネルギーを利用した検討が精力的に行われている。太陽光発電の導入により、地球温暖化の防止、光熱費の節約等が可能になるため、太陽エネルギーの開発や利用は、欧州や日本を中心に年々急速に進んでいる。
【０００３】
太陽光発電の手段としては、太陽光のエネルギーを電気エネルギーに変換させる光電変換素子を用いた太陽電池が注目されるようになってきた。太陽電池としては、単結晶、多結晶、アモルファスのシリコン系、ガリウムヒ素、硫化カドミウム、セレン化インジウム銅等の化合物半導体系といった無機系太陽電池が主に研究され、住宅用等に実用化されているものもある。しかし、これらの無機系太陽電池は製造コストが高いことや、原材料の確保が困難であること等の問題点を抱えている。
【０００４】
その一方で、有機材料を用いた有機系太陽電池は、製造コスト、大面積化、原材料確保の点で有利と言われている。有機系太陽電池としては、有機半導体と金属との接触界面における起電力の発生を利用するショットキー接合型が知られていたが、光電変換効率の向上に限界があることが認識されるようになった。そのため、２種の有機半導体の接触界面、あるいは有機半導体と無機半導体の接触界面を利用したｐｎヘテロ接合型が期待されるようになった。しかし、光電変換効率は無機系太陽電池と比べると格段に低く、耐久性も悪いという問題があった。
【０００５】
こうした状況の中、スイスのローザンヌ工科大学のグレッツェル教授らにより、高い光電変換効率を示す色素増感太陽電池が報告された（例えば、非特許文献１参照）。提案された色素増感太陽電池は、酸化チタン多孔質薄膜電極、ルテニウム錯体色素、電解液からなる湿式太陽電池である。色素増感太陽電池は、他の太陽電池に比べて素子構造が簡単で、大型の製造設備がなくても製造できる可能性があり、また、既に実用化されているアモルファスシリコン太陽電池に匹敵する高い光電変換効率が期待されることから、近年になって次世代型太陽電池として注目を集めている。
【０００６】
色素増感太陽電池に用いられる増感色素としては、光電変換効率の点からは、ルテニウム錯体が最も優位と考えられているが、ルテニウムは貴金属であるため製造コスト面で不利であり、かつ、実用化されて大量のルテニウム錯体が必要になった場合には、資源的な制約も問題となる。そのため、増感色素として、ルテニウム等の貴金属を含まない有機色素を用いた色素増感太陽電池の研究が盛んに行われるようになった。貴金属を含まない有機色素としては、クマリン系色素、シアニン系色素、メロシアニン系色素、ロダシアニン系色素、フタロシアニン系色素、ポルフィリン系色素、キサンテン系色素等が報告されている（例えば、特許文献１〜３参照）。
【０００７】
特許文献３には、光電変換素子に用いる光電変換材料として、下記化合物（Ｄ−１）（特許文献３の化合物（Ａ−２））および（Ｄ−２）（特許文献３の化合物（Ａ−４））を含む８つの化合物が例示されているが、インドリン環の５位に３価の連結基が置換している化合物Ｄ−１、Ｄ−２はいずれも特許請求の範囲には含まれず、また、明細書の記載から特許請求の範囲に属すると読み取れる化合物は、例示された８つの化合物のうち２つの化合物のみである。特許文献１〜３に記載されている有機色素は、安価で吸光係数が大きく、かつ構造の多様性により吸収特性の制御が可能といった長所を有するものの、光電変換効率および経時安定性の面で、要求される特性を充分に満足するものが得られていないのが現状である。
【０００８】
【化１】
2012214738.tif 000002
【０００９】
【化２】
2012214738.tif 000003
【先行技術文献】
【特許文献】
【００１０】
【特許文献１】特開平１１−２１４７３０号公報
【特許文献２】特開平１１−２３８９０５号公報
【特許文献３】特開２００５−１９２４９号公報
【非特許文献】
【００１１】
【非特許文献１】Ｎａｔｕｒｅ（第３５３巻、７３７〜７４０頁、１９９１年）
【発明の概要】
【発明が解決しようとする課題】
【００１２】
本発明が解決しようとする課題は、効率よく電流を取り出すことのできる新規構造の増感色素を提供し、さらには該増感色素を用いた良好な光電変換素子ならびに色素増感太陽電池を提供することである。
【課題を解決するための手段】
【００１３】
上記課題を解決するため、発明者らは増感色素の光電変換特性向上について鋭意検討した結果、特定の構造を有する増感色素を用いることにより、高効率かつ高耐久性の光電変換素子が得られることを見出した。すなわち本発明は、以下の内容で構成されている。
【００１４】
１．下記一般式（１）で表される光電変換用増感色素。
【００１５】
【化３】
2012214738.tif 000004
【００１６】
一般式（１）において、Ｒ１、Ｒ２は同一でも異なっていてもよく、置換もしくは無置換のアルキル基、置換もしくは無置換のアリール基または置換もしくは無置換のアミノ基を表す。Ｒ３〜Ｒ６は同一でも異なっていてもよく、水素原子、ハロゲン原子、置換もしくは無置換のアルキル基、置換もしくは無置換のアリール基または置換もしくは無置換のアミノ基を表す。Ｒ３〜Ｒ６が複数個存在する場合（ｎ＝２または３のとき）、それぞれが互いに異なっていてもよく、水素原子、ハロゲン原子、置換もしくは無置換のアルキル基を表す。Ｒ７、Ｒ８は同一でも異なっていてもよく、酸性基、置換もしくは無置換のアルキル基または置換もしくは無置換のアリール基を表す。ただし、Ｒ７とＲ８の少なくとも一方は酸性基であるものとする。Ｒ７が複数個存在する場合（ｒ＝２のとき）、それぞれが互いに異なっていてもよい。Ｚは無置換の飽和炭化水素環または置換もしくは無置換の芳香族環を表す。ｎ、ｐ、ｑは１〜３の整数であり、ｒは０〜２の整数である。
【００１７】
２．前記一般式（１）において、Ｚがシクロペンチル環であることを特徴とする前記１記載の光電変換用増感色素。
【００１８】
３．前記一般式（１）において、酸性基がカルボキシル基であることを特徴とする前記２記載の光電変換用増感色素。
【００１９】
４．前記一般式（１）において、Ｒ１、Ｒ２が置換もしくは無置換のアルキル基、Ｒ３〜Ｒ６が水素原子または無置換のアルキル基であることを特徴とする前記３記載の光電変換用増感色素。
【００２０】
５．前記一般式（１）において、ｎ、ｐ、ｑがいずれも１であることを特徴とする前記４記載の光電変換用増感色素。
【００２１】
６．前記一般式（１）において、ｒが０であることを特徴とする前記５記載の光電変換用増感色素。
【００２２】
７．対向電極間に少なくとも半導体層および電解質層が設けられている色素増感型の光電変換素子において、前記１〜６のいずれか一項に記載の光電変換用増感色素を半導体層に担持させて得られることを特徴とする光電変換素子。
【００２３】
８．前記光電変換素子において、４−ｔｅｒｔ−ブチルピリジンが電解質層中に含有されていることを特徴とする、前記７記載の光電変換素子。
【００２４】
９．前記７または８のいずれか一項に記載の光電変換素子をモジュール化し、所定の電気配線を設けることによって得られることを特徴とする色素増感太陽電池。
【発明の効果】
【００２５】
本発明によれば、効率よく電流を取り出すことが可能な光電変換用増感色素を得ることができる。また、該光電変換用増感色素を用いることにより、高効率かつ高耐久性の光電変換素子および色素増感太陽電池を得ることができる。
【図面の簡単な説明】
【００２６】
【図１】本発明実施例１の化合物（Ａ−３）の１Ｈ−ＮＭＲチャート図である。
【図２】本発明実施例４〜１４、比較例１〜４の光電変換素子の構成を表す概略断面図である。
【発明を実施するための形態】
【００２７】
以下、本発明の実施の形態について、詳細に説明する。本発明の光電変換用増感色素は、色素増感型の光電変換素子において増感剤として用いられる。本発明の光電変換素子は、導電性支持体上の半導体層に色素を吸着させてなる光電極と対極とを電解質層を介して対向配置させたものである。
【００２８】
以下に、前記一般式（１）の構造を有する色素について具体的に説明するが、特にこれらに限定されるものではない。
【００２９】
一般式（１）において、Ｒ１およびＲ２の具体例としては、メチル基、エチル基、ｎ−プロピル基、ｎ−ブチル基、ｔ−ブチル基、ヘキシル基等のアルキル基；フェニル基、ナフチル基等のアリール基；ジメチルアミノ基、ジ−ｔ−ブチルアミノ基、ジフェニルアミノ基等のアミノ基を挙げることができる。Ｒ３〜Ｒ６の具体例としては、水素原子；フッ素原子、塩素原子、臭素原子等のハロゲン原子；メチル基、エチル基、ｎ−プロピル基、ｎ−ブチル基、ｔ−ブチル基、ヘキシル基等のアルキル基；フェニル基、ナフチル基等のアリール基；ジメチルアミノ基、ジ−ｔ−ブチルアミノ基、ジフェニルアミノ基等のアミノ基を挙げることができる。また、Ｒ７およびＲ８の具体例としては、メチル基、エチル基、ｎ−プロピル基、ｎ−ブチル基、ｔ−ブチル基、ヘキシル基等のアルキル基；フェニル基、ナフチル基等のアリール基；カルボキシル基、スルホン酸基、リン酸基、ヒドロキサム酸基、ホスホン酸基、ホウ酸基、ホスフィン酸基等の酸性基を挙げることができる。Ｒ７とＲ８の少なくとも一方は酸性基であるものとする。Ｒ１〜Ｒ８で表される基はさらに置換基を有していてもよく、置換基としては具体的に、フッ素原子、塩素原子、臭素原子等のハロゲン原子；ジメチルアミノ基、ジフェニルアミノ基等のアミノ基；水酸基、エステル化されていてもよいカルボキシル基、シアノ基；メトキシ基、エトキシ基、プロポキシ基等のアルコキシ基を挙げることができる。Ｚの具体例としては、シクロブチル環、シクロペンチル環、シクロヘキシル環、シクロヘプチル環、シクロオクチル環等の飽和炭化水素環；ベンゼン環、ナフタレン環、アントラセン環等の芳香族環を挙げることができる。Ｚが芳香族環の場合、さらに置換基を有していてもよく、置換基としては具体的に、フッ素原子、塩素原子、臭素原子等のハロゲン原子；メチル基、エチル基、ｎ−プロピル基、ｎ−ブチル基、ｔ−ブチル基、ヘキシル基等のアルキル基；フェニル基、ナフチル基等のアリール基、ジメチルアミノ基、ジ−ｔ−ブチルアミノ基、ジフェニルアミノ基等のアミノ基を挙げることができる。
【００３０】
一般式（１）で表される本発明の光電変換用増感色素は、Ｚがシクロペンチル環である場合、電子供与性が高くなり、増感色素から半導体層への電子移動がスムーズに起こりやすくなる。また、Ｒ７または／およびＲ８で表される酸性基をカルボキシル基にすることにより、増感色素を半導体層の表面上に容易に吸着させることができ、光電変換特性の向上につながる。さらに、Ｒ１およびＲ２を置換もしくは無置換のアルキル基、Ｒ３〜Ｒ６を水素原子または無置換のアルキル基、ｎおよびｐを１、ｒを０とすることにより、特に効率の高い光電変換素子が得られるため好ましい。
【００３１】
一般式（１）で表される本発明の光電変換用増感色素は、取り得る全ての立体異性体を包含するものとする。いずれの異性体も本発明における光電変換用増感色素として好適に使用することができる。例えば、一般式（１）においてｒ＝０の場合は、下記一般式（２）または（３）で表される化合物およびその他取り得る全ての立体異性体を包含するものとし、ｒ＝１の場合、下記一般式（４）〜（７）で表される化合物およびその他取り得る全ての立体異性体を包含するものとする。また、これらの立体異性体から選ばれる２種以上の混合物であってもよい。
【００３２】
【化４】
2012214738.tif 000005
【００３３】
【化５】
2012214738.tif 000006
【００３４】
【化６】
2012214738.tif 000007
【００３５】
【化７】
2012214738.tif 000008
【００３６】
【化８】
2012214738.tif 000009
【００３７】
【化９】
2012214738.tif 000010
【００３８】
本発明の一般式（１）で表される光電変換用増感色素の具体例を以下の（Ａ−１）〜（Ａ−４０）に示すが、本発明はこれらに限定されるものではない。以下の（Ａ−１）〜（Ａ−４０）は、取り得る立体異性体のうちの一例を示したものであり、その他全ての立体異性体を包含するものとする。また、それぞれ２種以上の立体異性体の混合物であってもよい。
【００３９】
【化１０】
2012214738.tif 000011
【００４０】
【化１１】
2012214738.tif 000012
【００４１】
【化１２】
2012214738.tif 000013
【００４２】
【化１３】
2012214738.tif 000014
【００４３】
【化１４】
2012214738.tif 000015
【００４４】
【化１５】
2012214738.tif 000016
【００４５】
【化１６】
2012214738.tif 000017
【００４６】
【化１７】
2012214738.tif 000018
【００４７】
【化１８】
2012214738.tif 000019
【００４８】
【化１９】
2012214738.tif 000020
【００４９】
【化２０】
2012214738.tif 000021
【００５０】
【化２１】
2012214738.tif 000022
【００５１】
【化２２】
2012214738.tif 000023
【００５２】
【化２３】
2012214738.tif 000024
【００５３】
【化２４】
2012214738.tif 000025
【００５４】
【化２５】
2012214738.tif 000026
【００５５】
【化２６】
2012214738.tif 000027
【００５６】
【化２７】
2012214738.tif 000028
【００５７】
【化２８】
2012214738.tif 000029
【００５８】
【化２９】
2012214738.tif 000030
【００５９】
【化３０】
2012214738.tif 000031
【００６０】
【化３１】
2012214738.tif 000032
【００６１】
【化３２】
2012214738.tif 000033
【００６２】
【化３３】
2012214738.tif 000034
【００６３】
【化３４】
2012214738.tif 000035
【００６４】
【化３５】
2012214738.tif 000036
【００６５】
【化３６】
2012214738.tif 000037
【００６６】
【化３７】
2012214738.tif 000038
【００６７】
【化３８】
2012214738.tif 000039
【００６８】
【化３９】
2012214738.tif 000040
【００６９】
【化４０】
2012214738.tif 000041
【００７０】
【化４１】
2012214738.tif 000042
【００７１】
【化４２】
2012214738.tif 000043
【００７２】
【化４３】
2012214738.tif 000044
【００７３】
【化４４】
2012214738.tif 000045
【００７４】
【化４５】
2012214738.tif 000046
【００７５】
【化４６】
2012214738.tif 000047
【００７６】
【化４７】
2012214738.tif 000048
【００７７】
【化４８】
2012214738.tif 000049
【００７８】
【化４９】
2012214738.tif 000050
【００７９】
これらの化合物の同定は、ＮＭＲ分析によって行った。
【００８０】
一般式（１）で表される本発明の光電変換用増感色素は、例えば以下のように合成できる。下記化合物（Ｂ−１）と三塩化ホスホリルとのＶｉｌｓｍｅｉｅｒ-Ｈａａｃｋ反応を行うことでホルミル体（Ｂ−２）が得られる。続いて、得られたホルミル体（Ｂ−２）とロダニン−３−酢酸等のロダニン化合物との縮合反応を行うことにより、本発明の光電変換用増感色素を合成できる。
【００８１】
【化５０】
2012214738.tif 000051
【００８２】
【化５１】
2012214738.tif 000052
【００８３】
本発明の光電変換用増感色素は単独で用いてもよく、２種以上を併用してもよい。また、本発明の光電変換用増感色素は、他の増感色素と併用することができる。他の増感色素の具体例としては、ルテニウム錯体、クマリン系色素、シアニン系色素、メロシアニン系色素、ロダシアニン系色素、フタロシアニン系色素、ポルフィリン系色素、キサンテン系色素、前記一般式（１）以外の増感色素等を挙げることができるが、これらに限定されない。本発明の光電変換用増感色素と、これら他の増感色素とを組み合わせて用いる場合は、本発明の光電変換用増感色素に対する他の増感色素の使用量を１０〜２００質量％とするのが好ましく、２０〜１００質量％とするのがより好ましい。
【００８４】
本発明において色素増感型の光電変換素子を作製する方法は特に限定されないが、導電性支持体上に半導体層を形成し、該半導体層に本発明の光電変換用増感色素を吸着させる方法が好ましい。色素を吸着させる方法としては、色素を溶媒に溶解して得られた溶液中に半導体層を長時間浸漬する方法が一般的である。本発明の光電変換用増感色素を２種以上併用する場合、あるいは本発明の光電変換用増感色素を他の増感色素と併用する場合は、使用する全ての色素の混合溶液を調製して半導体層を浸漬してもよく、また、それぞれの色素について別々の溶液を調製し、各溶液に半導体層を順に浸漬してもよい。
【００８５】
本発明では、導電性支持体として金属板の他に、表面に導電性材料を有する導電層を設けたガラス基板やプラスチック基板を用いることができる。導電性材料の具体例としては、金、銀、銅、アルミニウム、白金等の金属、フッ素ドープの酸化スズ、インジウム−スズ複合酸化物等の導電性透明酸化物半導体、炭素等を挙げることができるが、フッ素ドープの酸化スズ薄膜をコートしたガラス基板を用いるのが好ましい。
【００８６】
本発明において半導体層を形成する半導体の具体例としては、酸化チタン、酸化亜鉛、酸化スズ、酸化インジウム、酸化ジルコニウム、酸化タングステン、酸化タンタル、酸化鉄、酸化ガリウム、酸化ニッケル、酸化イットリウム等の金属酸化物；硫化チタン、硫化亜鉛、硫化ジルコニウム、硫化銅、硫化スズ、硫化インジウム、硫化タングステン、硫化カドミウム、硫化銀等の金属硫化物；セレン化チタン、セレン化ジルコニウム、セレン化インジウム、セレン化タングステン等の金属セレン化物；シリコン、ゲルマニウム等の単体半導体等を挙げることができる。これらの半導体は単独で用いるだけでなく、２種類以上を混合して用いることもできる。本発明においては、半導体として酸化チタン、酸化亜鉛、酸化スズを用いるのが好ましい。
【００８７】
本発明における半導体層の態様は特に限定されないが、微粒子からなる多孔質構造を有する薄膜であることが好ましい。多孔質構造等により、半導体層の実質的な表面積が大きくなり、半導体層への色素吸着量が増大すると、高効率の光電変換素子を得ることができる。半導体粒子径は５〜５００ｎｍが好ましく、１０〜１００ｎｍがより好ましい。半導体層の膜厚は通常２〜１００μｍであるが、５〜２０μｍがより好ましい。半導体層を形成する方法としては、半導体微粒子を含むペーストをスピンコート法、ドクターブレード法、スキージ法、スクリーン印刷法等の湿式塗布法で導電性基板上に塗布した後、焼成により溶媒や添加物を除去して製膜する方法や、スパッタリング法、蒸着法、電着法、電析法、マイクロ波照射法等により製膜する方法を挙げることができるが、これらに限定されない。
【００８８】
本発明において、半導体微粒子を含むペーストは市販品を用いてもよく、市販の半導体微粉末を溶媒中に分散させることによって調製したペースト等を用いてもよい。ペーストを調製する際に使用する溶媒の具体例としては、水、メタノール、エタノール、イソプロピルアルコール等のアルコール系溶媒、アセトン、メチルエチルケトン、メチルイソブチルケトン等のケトン系溶媒、ｎ−ヘキサン、シクロヘキサン、ベンゼン、トルエン等の炭化水素系溶媒を挙げることができるが、これらに限定されない。また、これらの溶媒は単独あるいは２種以上の混合溶媒として使用することができる。
【００８９】
本発明において半導体微粉末を溶媒中に分散させる際は、乳鉢等ですりつぶしてもよく、ボールミル、ペイントコンディショナー、縦型ビーズミル、水平型ビーズミル、アトライター等の分散機を用いてもよい。ペーストを調製する際には、半導体微粒子の凝集を防ぐために界面活性剤等を添加するのが好ましく、増粘させるためにポリエチレングリコール等の増粘剤を添加するのが好ましい。
【００９０】
本発明の光電変換用増感色素の半導体層表面上への吸着は、該色素溶液中に半導体層を浸し、室温で３０分〜１００時間放置、あるいは加熱条件下で１０分〜２４時間放置することにより行うが、室温で１０〜２０時間放置するのが好ましい。また、該色素溶液中の色素濃度は１０〜２０００μＭが好ましく、５０〜５００μＭがより好ましい。
【００９１】
本発明の光電変換用増感色素を、半導体層表面上に吸着させる際に用いる溶媒の具体例としては、メタノール、エタノール、イソプロピルアルコール、ｔｅｒｔ−ブチルアルコール等のアルコール系溶媒、アセトン、メチルエチルケトン、メチルイソブチルケトン等のケトン系溶媒、ギ酸エチル、酢酸エチル、酢酸ｎ−ブチル等のエステル系溶媒、ジエチルエーテル、１，２−ジメトキシエタン、テトラヒドロフラン、１，３−ジオキソラン等のエーテル系溶媒、Ｎ，Ｎ−ジメチルホルムアミド、Ｎ，Ｎ−ジメチルアセトアミド、Ｎ−メチル−２−ピロリドン等のアミド系溶媒、アセトニトリル、メトキシアセトニトリル、プロピオニトリル等のニトリル系溶媒、ジクロロメタン、クロロホルム、ブロモホルム、ｏ−ジクロロベンゼン等のハロゲン化炭化水素系溶媒、ｎ−ヘキサン、シクロヘキサン、ベンゼン、トルエン等の炭化水素系溶媒を挙げることができるが、これらに限定されない。これらの溶媒は単独あるいは２種以上の混合溶媒として使用される。これらの溶媒の中で、メタノール、エタノール、ｔｅｒｔ−ブチルアルコール、アセトン、メチルエチルケトン、テトラヒドロフラン、アセトニトリル、Ｎ，Ｎ−ジメチルホルムアミドが好ましい。
【００９２】
本発明の光電変換用増感色素を半導体層表面上に吸着する際には、コール酸またはデオキシコール酸、ケノデオキシコール酸、リソコール酸、デヒドロコール酸等のコール酸誘導体を色素溶液中に溶解し、色素と共吸着させてもよい。コール酸またはコール酸誘導体を用いることにより色素同士の会合が抑制され、光電変換素子において色素から半導体層へ効率よく電子注入できるようになる。コール酸またはコール酸誘導体を用いる場合、色素溶液中におけるそれらの濃度は０．１〜１００ｍＭが好ましく、１〜１０ｍＭがより好ましい。
【００９３】
本発明の光電変換素子に用いる対極としては、導電性を有するものであれば特に限定されないが、レドックスイオンの酸化還元反応を促進するために、触媒能を持った導電性材料を使用するのが好ましい。該導電性材料の具体例としては、白金、ロジウム、ルテニウム、炭素等を挙げることができるが、これらに限定されない。本発明においては、導電性支持体上に白金の薄膜を形成したものを対極として用いるのが特に好ましい。また、導電性薄膜を形成する方法としては、導電性材料を含むペーストをスピンコート法、ドクターブレード法、スキージ法、スクリーン印刷法等の湿式塗布法により導電性基板上に塗布した後、焼成により溶媒や添加物を除去して製膜する方法や、スパッタリング法、蒸着法、電着法、電析法、マイクロ波照射法等により製膜する方法を挙げることができるが、これらに限定されない。
【００９４】
本発明の光電変換素子においては、対向電極間に電解質が充填され、電解質層が形成されている。用いる電解質としてはレドックス電解質が好ましい。レドックス電解質としては、ヨウ素、臭素、スズ、鉄、クロム、アントラキノン等のレドックスイオン対を挙げることができるが、これらに限定されない。これらの中ではヨウ素系電解質、臭素系電解質が好ましい。ヨウ素系電解質の場合は、例えばヨウ化カリウム、ヨウ化リチウム、ヨウ化ジメチルプロピルイミダゾリウム等とヨウ素の混合物が用いられる。本発明では、これらの電解質を溶媒に溶解させて得られた電解液を用いるのが好ましい。電解液中の電解質の濃度は、０．０５〜５Ｍが好ましく、０．２〜１Ｍがより好ましい。
【００９５】
電解質を溶解させる溶媒としては、アセトニトリル、メトキシアセトニトリル、プロピオニトリル、３−メトキシプロピオニトリル、ベンゾニトリル等のニトリル系溶媒、ジエチルエーテル、１，２−ジメトキシエタン、テトラヒドロフラン等のエーテル系溶媒、Ｎ，Ｎ−ジメチルホルムアミド、Ｎ，Ｎ−ジメチルアセトアミド等のアミド系溶媒、エチレンカーボネート、プロピレンカーボネート等のカーボネート系溶媒を挙げることができるが、これらに限定されない。これらの溶媒は単独あるいは２種以上の混合溶媒として使用される。これらの溶媒の中で、ニトリル系溶媒が好ましい。
【００９６】
本発明では、前記電解液中に４−ｔｅｒｔ−ブチルピリジン、４−メチルピリジン、２−ビニルピリジン、Ｎ，Ｎ−ジメチル−４−アミノピリジン、Ｎ，Ｎ−ジメチルアニリン、Ｎ−メチルベンズイミダゾール等のアミン系化合物を含有させてもよい。電解液中のアミン系化合物の濃度は、０．０５〜５Ｍが好ましく、０．２〜１Ｍがより好ましい。アミン系化合物を電解液中に含有させることにより、色素増感型光電変換素子の開放電圧、フィルファクターが高くなるため、特に好ましい。
【００９７】
本発明では、前記電解液中にゲル化剤、ポリマー等を添加させて得られたゲル状電解質を用いてもよい。また、レドックス電解質を含む電解液の代わりに、ポリエチレンオキシド誘導体等のポリマーを用いた固体電解質を用いてもよい。ゲル状電解質、固体電解質を用いることにより、電解液の揮発を低減させることができる。
【００９８】
本発明の光電変換素子においては、対向電極間に電解質の代わりに固体電荷輸送層を形成してもよい。固体電荷輸送層に含まれる電荷輸送物質は、正孔輸送物質であることが好ましい。電荷輸送物質の具体例としては、ヨウ化銅、臭化銅、チオシアン化銅等の無機正孔輸送物質、ポリピロール、ポリチオフェン、ポリ−ｐ−フェニレンビニレン、ポリビニルカルバゾール、ポリアニリン、オキサジアゾール誘導体、トリフェニルアミン誘導体、ピラゾリン誘導体、フルオレノン誘導体、ヒドラゾン化合物、スチルベン化合物等の有機正孔輸送物質が挙げられるが、これらに限定されない。
【００９９】
本発明において有機正孔輸送物質を用いて固体電荷輸送層を形成する場合、フィルム形成性結着剤樹脂を併用することが好ましい。フィルム形成性結着剤樹脂の具体例としては、ポリスチレン樹脂、ポリビニルアセタール樹脂、ポリカーボネート樹脂、ポリスルホン樹脂、ポリエステル樹脂、ポリフェニレンオキサイド樹脂、ポリアリレート樹脂、アルキド樹脂、アクリル樹脂、フェノキシ樹脂等が挙げられるが、これらに限定されない。これらの樹脂は、単独あるいは共重合体として１種または２種以上を混合して用いることができる。これらの結着剤樹脂の有機正孔輸送物質に対する使用量は、２０〜１０００質量％が好ましく、５０〜５００質量％がより好ましい。
【０１００】
本発明の光電変換素子においては、半導体層に増感色素を吸着させてなる光電極が陽極となり、対極が陰極となる。太陽光等の光は光電極側、対極側のどちらから照射してもよいが、光電極側から照射する方が好ましい。太陽光等の照射により色素が光を吸収して励起状態となって電子を放出する。この電子が半導体層を経由して外部に流れて対極へ移動する。一方、電子を放出して酸化状態になった色素は、対極から供給される電子を電解質中のイオンを経由して受け取ることにより、基底状態に戻る。このサイクルにより電流が流れ、光電変換素子として機能するようになる。
【０１０１】
本発明の光電変換素子の特性を評価する際には、短絡電流、開放電圧、フィルファクター、光電変換効率の測定を行う。短絡電流とは、出力端子を短絡させたときの両端子間に流れる１ｃｍ２あたりの電流を表し、開放電圧とは、出力端子を開放させたときの両端子間の電圧を表す。また、フィルファクターとは最大出力（電流と電圧の積）を、短絡電流と開放電圧の積で割った値であり、主に内部抵抗に左右される。光電変換効率とは、最大出力（Ｗ）を１ｃｍ２あたりの光強度（Ｗ）で割った値に１００を乗じてパーセント表示した値として求められる。
【０１０２】
本発明の光電変換素子は、色素増感太陽電池や各種光センサー等に応用できる。本発明の色素増感太陽電池は、前記一般式（１）で示される増感色素を含有する光電変換素子がセルとなり、そのセルを必要枚数配列してモジュール化し、所定の電気配線を設けることによって得られる。
【実施例１】
【０１０３】
以下、本発明を実施例により具体的に説明するが、本発明は以下の実施例に限定されるものではない。
【０１０４】
[合成例１]  光電変換用増感色素（Ａ−３）の合成
反応容器に、下記化合物（Ｃ−１）１５ｇ、Ｎ，Ｎ−ジメチルホルムアミド４．５ｇ、トルエン８．０ｇを加え、三塩化ホスホリル９．０ｇを滴下した後、８０℃で３時間加熱攪拌した。放冷後、反応容器を冷却しながら水８．０ｇを滴下し、炭酸ナトリウムを加えて反応溶液をアルカリ性とした。得られたアルカリ性溶液を６０℃で３時間加熱した後、トルエンを用いて抽出した。水洗浄、飽和食塩水による洗浄を行った後、得られた有機層を硫酸マグネシウムで乾燥し、溶媒を留去することにより、ホルミル化された下記化合物（Ｃ−２）１４．４ｇの黄色固体を得た。
【０１０５】
【化５２】
2012214738.tif 000053
【０１０６】
【化５３】
2012214738.tif 000054
【０１０７】
得られた化合物（Ｃ−２）１．０ｇ、ロダニン−３−酢酸０．４ｇ、ピペリジン０．５ｇをエタノール２０ｍｌ中に加え、７８℃で６時間加熱撹拌した。室温まで冷却した後、固体を濾取し、酢酸１．０ｇを水５０ｍｌに溶解させて得られた酢酸水溶液に分散させた。しばらく撹拌した後、結晶を濾取することにより、光電変換用増感色素（Ａ−３）１．０ｇ（収率７４％）の赤色粉末を得た。
【０１０８】
得られた赤色粉末についてＮＭＲ分析により構造を同定した。１Ｈ−ＮＭＲ測定結果を図１に示した。
【０１０９】
１Ｈ−ＮＭＲ（ＣＤＣｌ３）で以下の３３個の水素のシグナルを検出した（カルボキシル基の水素は観測されなかった）。δ（ｐｐｍ）＝１．３２−１．４２（１Ｈ）、１．６０−１．６８（２Ｈ）、１．８４−１．９９（３Ｈ）、２．３５（３Ｈ）、２．４０（３Ｈ）、３．７１（１Ｈ）、４．６６（１Ｈ）、４．９４（２Ｈ）、６．７４（１Ｈ）、６．８６−６．９０（２Ｈ）、７．０５（１Ｈ）、７．０９−７．１３（４Ｈ）、７．１６（２Ｈ）、７．２２（２Ｈ）、７．２９（２Ｈ）、７．４５（２Ｈ）、７．７３（１Ｈ）．
【実施例２】
【０１１０】
[合成例２]  光電変換用増感色素（Ａ−４）の合成
反応容器に、下記化合物（Ｃ−３）１５ｇ、Ｎ，Ｎ−ジメチルホルムアミド４．５ｇ、トルエン８．０ｇを加え、三塩化ホスホリル９．０ｇを滴下した後、８０℃で３時間加熱攪拌した。放冷後、反応容器を冷却しながら水８．０ｇを滴下し、炭酸ナトリウムを加えて反応溶液をアルカリ性とした。得られたアルカリ性溶液を６０℃で３時間加熱した後、トルエンを用いて抽出した。水洗浄、飽和食塩水による洗浄を行った後、得られた有機層を硫酸マグネシウムで乾燥し、溶媒を留去することにより、ホルミル化された下記化合物（Ｃ−４）１４．１ｇの黄色固体を得た。
【０１１１】
【化５４】
2012214738.tif 000055
【０１１２】
【化５５】
2012214738.tif 000056
【０１１３】
得られた化合物（Ｃ−４）１．０ｇ、ロダニン−３−酢酸０．４ｇ、ピペリジン０．５ｇをエタノール２０ｍｌ中に加え、７８℃で６時間加熱撹拌した。室温まで冷却した後、固体を濾取し、酢酸１．０ｇを水５０ｍｌに溶解させて得られた酢酸水溶液に分散させた。しばらく撹拌した後、結晶を濾取することにより、光電変換用増感色素（Ａ−４）０．９ｇ（収率６５％）の赤色粉末を得た。
【実施例３】
【０１１４】
[合成例３]  光電変換用増感色素（Ａ−８）の合成
実施例１で得られた化合物（Ｃ−２）１．０ｇ、下記化合物（Ｃ−５）０．７ｇ、ピペリジン０．５ｇをエタノール２０ｍｌ中に加え、７８℃で６時間加熱撹拌した。室温まで冷却した後、固体を濾取し、酢酸１．０ｇを水５０ｍｌに溶解させて得られた酢酸水溶液に分散させた。しばらく撹拌した後、結晶を濾取することにより、光電変換用増感色素（Ａ−８）１．４ｇ（収率８０％）の赤色粉末を得た。
【０１１５】
【化５６】
2012214738.tif 000057
【実施例４】
【０１１６】
[実施例４]
フッ素ドープの酸化スズ薄膜をコートしたガラス基板上に、酸化チタンペースト（Ｓｏｌａｒｏｎｉｘ製、Ｔｉ−Ｎａｎｏｘｉｄｅ  Ｄ）をスキージ法により塗布した。１１０℃で１時間乾燥後、４５０℃で３０分間焼成し、膜厚６μｍの酸化チタン薄膜を得た。次に、実施例１で得られた光電変換用増感色素（Ａ−３）をメタノールに溶解して濃度１００μＭの溶液５０ｍｌを調製し、この溶液中に、酸化チタンを塗布焼結したガラス基板を、室温において１５時間浸漬して色素を吸着させ、光電極とした。
【０１１７】
フッ素ドープの酸化スズ薄膜をコートしたガラス基板上にオートファインコータ（日本電子（株）製ＪＦＣ−１６００）を用いてスパッタリング法により膜厚１５ｎｍの白金薄膜を形成し、対極とした。次に、光電極と対極との間に厚さ６０μｍのスペーサ（熱融着フィルム）を挟んで熱融着により貼り合わせ、対極の孔から電解液を注入した後に孔を封止し、光電変換素子を作製した。電解液としては、ヨウ化リチウム０．１Ｍ、ヨウ化ジメチルプロピルイミダゾリウム０．６Ｍ、ヨウ素０．０５Ｍ、４−ｔｅｒｔ−ブチルピリジン０．５Ｍの３−メトキシプロピオニトリル溶液を用いた。
【０１１８】
前記光電変換素子の光電極側から、擬似太陽光照射装置（分光計器（株）製ＯＴＥＮＴＯ−ＳＵＮ  ＩＩＩ型）で発生させた光を照射し、ソースメータ（ＫＥＩＴＨＬＥＹ製、Ｍｏｄｅｌ  ２４００  Ｇｅｎｅｒａｌ−Ｐｕｒｐｏｓｅ  ＳｏｕｒｃｅＭｅｔｅｒ）を用いて電流−電圧特性を測定した。光の強度は１００ｍＷ／ｃｍ２に調整した。結果を表１に示す。さらに、光を２０時間照射した後の光電変換効率の測定も行い、特性変化を評価した。結果を表２に示す。
【実施例５】
【０１１９】
[実施例５〜１４]
光電変換用増感色素として、（Ａ−３）の代わりにそれぞれ表１に示す増感色素を用いた以外は、実施例４と同様に光電変換素子を作製し、電流−電圧特性を測定した。また、光を２０時間照射した後の光電変換効率の測定も行い、特性変化を評価した。結果を表１および表２に示す。
【０１２０】
[比較例１〜４]
光電変換用増感色素として、（Ａ−３）の代わりに、本発明に属さない以下の（Ｄ−１）〜（Ｄ−４）に示す光電変換用増感色素を用いた以外は、実施例４と同様に光電変換素子を作製し、電流−電圧特性を測定した。また、光を２０時間照射した後の光電変換効率の測定も行い、特性変化を評価した。結果を表１および表２に示す。
【０１２１】
【化５７】
2012214738.tif 000058
【０１２２】
【化５８】
2012214738.tif 000059
【０１２３】
【化５９】
2012214738.tif 000060
【０１２４】
【化６０】
2012214738.tif 000061
【０１２５】
【表１】
2012214738.tif 000062
【０１２６】
【表２】
2012214738.tif 000063
【０１２７】
表１および表２の結果から、本発明の光電変換用増感色素を用いることにより、光電変換効率が高く、かつ光照射を長時間続けても高い光電変換効率が維持される光電変換素子が得られることが判明した。実施例の中でも、実施例４〜６で得られた光電変換素子の光電変換効率は特に優れていた。一方、比較例の光電変換用増感色素を用いた光電変換素子の光電変換効率は不十分なものであった。
【産業上の利用可能性】
【０１２８】
本発明の光電変換用増感色素を用いた太陽電池は、太陽光のエネルギーを電気エネルギーに効率よく変換できる色素増感太陽電池として有用であり、クリーンエネルギーを提供することができる。
【符号の説明】
【０１２９】
１  導電性支持体
２  色素担持半導体層
３  電解質層
４  対極
５  導電性支持体
【図１】
2012214738.tif 000066
【図２】
2012214738.tif 000067